Brevet FR2531882A1 — publié le 19840224

-I- PROCEDE ET-DISPOSITIF DE FORMAGE LOCAL EN EXPANSION DE PRECISION POUR TUBES METALLIQUES DE GRANDE LONGUEUR. Le procédé suivant l'invention concerne le formage de la paroi de tubes métalliques de plusieurs mètres de longueur, dans des zones localisées avec précision, à distance des extrémités. Ce procédé concerne plus particulièrement le formage en expansion, dans des zones localisées, de tubes métalliques à parois mincestels que ceux utilisés pour le guidage des barres de contrôle ou d'arrêt des réacteurs nucléaires Pour certaines utilisations, ces tubes doi- vent comporter une ou plusieurs zones de diamètre accru, de relative- ment faible longueur, situées à une distance relativement grande et - déterminée avec beaucoup de précision de l'une ou l'autre des extré- mités. On connaît déjà des méthodes permettant de former une zone en expan- sion dans un tube métallique C'est ainsi que le brevet US 3 625 040 décrit un procédé de formage de; tube en expansion, dans lequel on place le tube à former à l'intérieur d'une matrice après l'avoir bou- ché aux deux extrémités On introduit ensuite un fluide hydraulique à l'intérieur du tube et on met ce fluide en pression de façon à pla- quer les parois du tube contre les parois de la matrice Un tel dis- positif ne serait pas utilisable dans le cas du formage dans, des zo- nes localisées de tubes de plusieurs mètres de long, ou bien alors nécessiterait la mise en oeuvre de matrices de très grandes dimen- sions extrêmement coûteuses à réaliser et d'une manipulation très difficile. Le FR 1 312 726 décrit un procédé de réalisation de soufflets métal- liques dans lequel on se propose de réaliser un soufflet par formage hydraulique en expansion d'une virole métallique mince de forme cy- lindrique Pour cela, on utilise une matrice qui comporte un logement dans lequel on engage l'extrémité de la virole de façon que cette ex- trémité vienne en appui contre une paroi fixe qui constitue le fond du logement La virole est maintenue appuyée contre ce fond de loge- ment soit par frottement contre la paroi cylindrique, soit par rabat- tement des bords d'extrémité de la virole et pincement de ceux-ci au -2- moyen d'une bague solidarisée par des vis avec le fond du logement. La paroi annulaire de la matrice présente la forme ondulée qu'on veut donner à la virole par expansion Un mandrin, également solidarisé avec le fond du logement et comportant des bagues d'étanchéité, per- met d'introduire un fluide dont la pression s'exerce sur la paroi in- terne de la virole uniquement dans la zone de celle-ci qui est enga- gée dans la matrice, de façon à déformer cette virole en expansion et à lui faire épouser les ondulations présentées par la matrice Un tel dispositif convient pour déformer un tube métallique dans une zone si- tuée dans le voisinage immédiat de l'extrémité de ce tube,mais nepour- rait-être facilement mis en oeuvre dans le cas o la zone à déformer se trouve à distance de l'extrémité du tube. On a recherché la pdssibili 4 é de déformer en expansion une zone limi- tée d'un tube métallique à parois minces, cette zone pouvant se trou- ver à une distance quelconque des extrémités de ce tube On a recher- ché également la possibilité de positionner de façon extremement re- productible la zone expansée par rapport à une extrémité déterminée du tube, la-distance entre cette extrémité du tube et l'extrémité de la zone expansée la plus proche étant reproductible d'un tube à l'au- tre avec un écart moyen inférieur a 0,2 % par rapport à la cote no- minale. Le dispositif suivant l'invention permet d'obtenir les résultats re- cherchés Il comporte une matrice tubulaire démontable qui comprend une chambre d'expansion et, de part et d'autre de cette chambre, deux portées cylindriques dont le diamètre intérieur est sensiblement égal au diamètre extérieur du tube à expanser, compte tenu du jeu nécessai- re pour permettre l'introduction du tube dans la matrice, les surfa- ces de ces portées ayant des coefficients de frottement différents vis-à-vis de la surface du tube à expanser. Un mandrin, de diamètre légèrement inférieur à celui du tube à former en expansion, est logé à l'intérieur de ce tube et pénètre dans la partie de celui-ci qui se trouve à l'intérieur de la matrice; il com- porte un conduit intérieur, sensiblement parallèle à l'axe, qui peut être relié à une source extérieure de fluide sous pression Ce con- duit débouche, grâce à un perçage radial, dans l'espace annulaire -3compris entre le mandrin et le tube Cet espace est délimité par deux zones d'étanchéité entre mandrin et tube, réalisées de part et d'autre de la chambre d'expansion au niveau des portées cylindriques de la matrice Cette étanchéité est le plus souvent obtenue au moyen de joints tels que des joints métalliques ou en élastomère. De préférence, chaque zone d'étanchéité comporte une gorge annulaire réalisée autour du mandrin, qui contient au moins un joint torique, en élastomère par exemple Cette gorge, plus large que profonde, cour, porte une zone de profondeur maximale dû côté de l'espace annulaire qu'elle délimite, dans laquelle est logé, au repos, au moins un joint torique, et une zone de profondeur décroissante qui rejoint le bord opposé de la gorge. De préférence, également, les deux portées cylindriques de la matrice sont réalisées au moyen de matériaux différents, l'un de ces maté- riaux ayant un coefficient de frottement relativement élevé, et l'au- tre, un coefficient de frottement relativement faible qui peut être encore abaissé, si besoin est,- par un traitement de surface ou par lubrification. L'invention concerne aussi un procédé de formage en expansion, d'au moins une zone localisée dans une partie courante de la paroi d'un tube de grande longueur, la distance L de cette zone par rapport à l'une des extrémités du tube devant être déterminée avec précision, qui comporte les étapes suivantes: 1) mise en place autour du tube dans la zone à former d'une matrice comportant une chambre d'expansion, comprise entre deux portées cylindriques présentant des coefficients de frottement différents -30 vis-à-vis du métal du tube, la matrice étant orientée de façon que la portée dont le coefficient de frottement est le plus élevé, se trouve du c 8 té-de l'extrémité du tube par rapport à laquelle la distance de la zone d'expansion doit être déterminée de façon pré- cise, 2) introduction à l'intérieur du tube, dans la-partie de celui-ci qui se trouve à l'intérieur de la matrice, d'un mandrin comportant un conduit intérieur qui met en communication l'espace annulaire com- pris entre le mandrin et le tube avec une source extérieure de t -4fluide sous pression, l'espace annulaire étant délimité par deux zones d'étanchéité disposées de part et d'autre de la chambre d'expansion, au niveau des portées cylindriques de la matrice, 3) introduction dans l'espace antulaire, par-le conduit intérieur du mandrin,d'un fluide provenant de la source extérieure, dont on élève la pression jusqu'à ce que le tube se déforme et vienne s'appliquer sur les parois de la chambre d'expansion de la matrice. Suivant une caractéristique complémentaire du procédé suivant l'in- vention, on ajuste, avant expansion, la distance L 1 entre la face d'extrémité de la matrice, qui se trouve du côté de la portée dont le coefficient de frottement est le plus élevé, et l'extrémité cor- respondante du tube, de façon que, compte tenu de la distance L 2 en- tre la face d'extrémité de la matrice et l'origine de la zone de rac- cordement à la chambre d'expansion, on ait la relation L = L 1 +L 2 L étant, après expansion, la distance entre l'extrémité du tube et le point d'origine de la zone expansée. 2 Q L'exemple non limitatif et les figures ci-après permettront de mieux comprendre les caractéristiques du dispositif suivant l'invention, ainsi que le procédé de formage en expansion qui met en oeuvre ce dispositif. La figure 1 est une vue en coupe longitudinale d'un mode de réalisa- tion du dispositif suivant l'invention. La figure 2 est une coupe suivant A de la figure 1. La figure 3 est une vue en coupe d'un tronçon d'un tube de grande longueur après formage en expansion, au moyen du dispositif suivant l'invention. La figure 4 représente un mode particulier de réalisation de la ma- trice suivant l'invention. La figure I représente un dispositif suivant l'invention, utilisé pour la réalisation par expansion d'une zone localisée de diamètre -5 accru dans une partie courante d'un tube métallique à paroi mince de grande longueur, la distance entre l'une des extrémités du tube et l'extrémité la plus proche de l'origine de la zone de diamètre accru devant être égale à 0,2 % près à une longueur L fixée à l'avance. La figure I montre un tube ( 1) en alliage à base de zirconium du ty- pe zircaloy 2 conforme à la norme ASTM B 353-71 de 10 mm de diamètre intérieur,0,5 mm d'épaisseur et environ 4 m de long. On se propose d'accroître le diamètre intérieur de ce tube en le por- tant à 12 mm sur une longueur de 50 mm On se propose aussi d'effec- tuer cette expansion de façon que la longueur '"L" de la partie non déformée du tube, qui s'étend entre son extrémité ( 2) et l'origine de la zone expansée ( 3), (voir figure 3), soit égale à 500 mm avec une précision de I mm Pour atteindre ce résultat, on introduit la zone ( 4) (fig 1) du tube à expanser à l'intérieur d'une matrice ( 5) de sy- métrie axiale, démontable en deux parties ( 6) et ( 7) qui sont mainte- nues en place au moyen de deux bagues d'assemblage annulaires ( 8) et ( 9) Chacune de ces bagues comporte un logement cylindrique ( 10,11) à l'intérieur duquel s'engage une extrémité de la matrice avec le mi- nimum de jeu nécessaire pour le montage et le démontage. La matrice comporte, à chacune de ses extrémités, une portée cylin- drique ( 12,13) dont le diamètre est égal au diamètre extérieur du tu- be ( 1), c'est-à-dire 11 mm, majoré du minimum de jeu nécessaire pour permettre l'engagement de ce tube, et une chambre d'expansion ( 14) cylindrique dans le cas du présent exemple, de 13 mm de diamètre inté- rieur et de 50 mm de long Des congés ( 15) et ( 16) raccordent les zo- nes de diamètres différents. A l'intérieur du tube ( 1), on introduit un mandrin cylindrique en acier ( 17) de 9,8 mm de diamètre extérieur, à parois épaisses, qui comporte un conduit intérieur ( 18) Un perçage radial ( 19) met en com- munication le conduit ( 18) avec l'espace annulaire ( 20) compris entre le mandrin et le tube ( 1). De part et d'autre de cet espace annulaire ( 20), deux gorges annulai- res ( 21) et ( 22) sont réalisées autour du mandrin Comme le montre la figure 1, ces gorges, dans chacune desquelles on loge au moins un -6- joint torique ( 23) ou ( 24), ont une profondeur variable et une lon- gueur bien supérieure à leur profondeur maximale Elles comportent chacune une zone de profondeur maximale ( 25), ( 26), du côté de l'es- pace annulaire ( 20), dans laquelle vient se loger au repos le joint torique Cette profondeur est déterminée de façon à être légèrement inférieure au diamètre du joint Dans le cas présent, on utilise, par exemple, des joints ayant un diamètre de tore de 2 mm et la pro- fondeur maximale de la gorge est de 1,8 mm Le fond de chacune des; gorges présente une deuxième zone ( 27, 28), de forme sensiblement co- nique, dont la profondeur va en décroissant en s'éloignant de l'espa- ce annulaire ( 20). La pente de la génératrice de cette partie conique est, par exemple, de 30 par rapport à l'axe du mandrin La largeur totale de la gorge est d'environ trois fois le diamètre du joint torique Le mandrin ( 17) est prolongé par un tube de liaison ( 29), également cylindrique, en acier, de diamètre plus faible que celui du mandrin Ce tube peut être raccordé par son extrémité ( 30) à un moyen d'introduction de fluide non représenté Une bague ( 31) est vissée à l'extrémité de ce tube de liaison On voit que les dimensions du mandrin sont détermi- nées de façon que, lorsqu'il est introduit à l'intérieur du tube à expanser ( 1) et que l'ensemble est placé à l'intérieur de la matrice ( 5) , les joints toriques ( 23) et ( 24), ainsi que les gorges ( 21) et ( 22) qui les contiennent, se trouvent en regard des portées cylin- driques d'entrée ( 12) et ( 13) de la matrice, de part et d'autre de la paroi ( 14) de la zone d'expansion. On voit que, grace à la bague ( 31) dont on peut facilement ajuster l'emplacement sur le tube ( 29), on peut amener en butée contre la fa- ce ( 32) de cette bague, l'extrémité ( 33) du tube ( 1) et ajuster en- suite la distance Ll entre cette extrémité ( 33) et la face d'extrémi- té ( 34) de la matrice ( 5) En tenant compte de la distance L 2 entre la face d'extrémité ( 34) de la matrice et l'origine ( 35) de la zone de raccordement ( 15), on ajuste L 1 de façon à obtenir la relation: L = L + L 2 Dans le cas de l'exemple, L = 500 mm. Enfin, l'opération d'expansion est effectuée en introduisant à -7- partir de l'extrémité ( 30) du tube ( 29) reliée à un moyen d'introduc- tion de fluide sous pression, un fluide de préférence liquide tel que, par exemple de l'eau ou de l'huile, qui parcourt le conduit ( 18), sort de ce conduit par le perçage radial ( 19) et vient donc exercer sa pression sur les parois intérieures du tube ( 1) dans l'espace an- nulaire ( 20). En augmentant progressivement la pression du fluide, on constate tout d'abord que les joints toriquès ( 23) et ( 24) sont repoussés peu à peu en direction des bords extérieurs des gorges ( 21) et ( 22) Ce déplace- ment, vers des zones dans lesquelles la profondeur de la gorge dimi- nue, entraîne un serrage accru des joints toriques et permet donc de conserver une excellente étanchéité, même lorsque la pression du flui- de atteint des valeurs de l'ordre de 1000 bars La pression du fluide est accrue jusqu'à ce que les forces qu'il exerce sur les parois inté- rieures du tube dépassent la limite élastique de celui-ci et qu'il vienne se plaquer sur les parois ( 14) de la matrice Dans le cas du présent exemple, la pression mise en jeu est de l'ordrede 800 bars. Cette expansion s'accompagne d'un glissement des parties cylindriques du tube qui sont au voisinage de la zone d'expansion et on constate que, après expansion, l'extrémité ( 33) du tube (Ij n'est plus en ap- pui sur la face ( 32) de la bà'guea( 31) et s'est rétractée de plu- sieurs millimètres Des essais répétés ont montré que ce glissement n'est pas reproductible d'une fois sur l'autre. Si on désire donc accroître la précision de la détermination de la valeur de L, ce qui est en particulier nécessaire pour les applica- tions concernant les réacteurs nucléaires,-il faut encore perfection- ner le dispositif d'expansion suivant l'invention Pour cela, on a, eu l'idée de bloquer le glissement du tube suivant le sens axial par rapport à la matrice et au mandrin; au niveau de l'une des deux par- tées de la matrice, tandis que l'on favorise, au contraire, le glis- sement du tube au niveau de l'autre portée. Si, dans le cas de la figure 1, on est en mesure d'empêcher le glis- sement du tube ( 1) au niveau de la portée ( 12) tandis que l'on per- met son glissement facile au niveau de la portée ( 13), on comprend -8que, après avoir réglé la valeur de L 1 de la façon indiquée plus haut, il ne se produit plus de raccourcissement de la partie du tube comprise entre la face d'extrémité ( 34) de la matrice et la portée ( 32) de la bague ( 31) au cours du processus d'expansion Ce proces- sus achevé, l'extrémité ( 33) du tube ( 1) demeure au contact de la portée ( 32), et la longueur L = 500 mm n'a pas varié Par contre, on observe bien sûr, de l'autre côté du mandrin, un raccourcissement important du tube Mais ce raccourcissement se produit de façon repro ductible dans la mesure o les caractéristiques dimensionnelles ainsi que les propriétés mécaniques sont reproductibles d'un tube à l'autre. Il est donc possible, en bloquant le glissement du tube sur l'une des portées de la matrice, d'effectuer l'expansion du tube sans observer de variation sensible de la distance entre l'extrémité du tube qui se trouve du c 6 té dé cette eortée de la matrice Grâce à ce blocage, il est également possible, si on procède à l'expansion de tubes ayant des caractéristiques physiques et dimensionnelles très proches, de constater que la distance entre l'autre extrémité du tube et la matri- ce est réduite au cours de l'expansion de façon extrêmement reproduc- tible, et peut donc être calculée à l'avance. Dans la pratique, on dispose d'assez nombreux moyens pour empêcher le glissement du tube ( 1) au niveau d'une des portées et pour favoriser ce glissement au niveau de l'autre On peut, en particulier, pour fai- re obstacle à ce glissement au niveau d'une des deux portées de la ma- trice, augmenter le serrage du joint torique correspondant: diamètre de tore accru ou encore profondeur de gorge réduite On peut aussi, et cela est le plus souvent retenu, modifier le coefficient de frot- tement de l'une des portées par rapport à l'autre Pour cela, on peut effectuer des traitements de surface convenables sur chacune des deux portées ( 12) et ( 13). Une méthode particulièrement efficace, comme le montre la figure 4, -consiste à loger dans au moins une de ces portées un insert en un ma- tériau convenable On voit, figure 4, une matrice ( 36) en deux par- ties ( 37) et ( 38) de conception semblable à celle de la matrice ( 5) représentée figures 1 et 2 Cette matrice comporte deux inserts an- nulaires ( 39) et ( 40), également en deux parties, disposés dans les zones d'entrée de la matrice. -9 L'insert ( 39) est réalisé en un matériau possédant un mauvais coef- ficient de frottement vis-à-vis du métal du même tube On peut uti- liser en particulier pour réaliser cet insert ( 39) un acier traité dont la surface ( 41) en contact avec-le tube ne sera pas lubrifiée. Dans certains cas, l'acier dont est constituée la matrice peut être utilisé comme portée sans faire appel à un insert. Pour l'insert ( 40), on peut utiliser un carbure tel que le carbure de tungstène ou un bronze ou un autre matériau à faible coefficient de frottement De plus, on peut, si cela est utile, lubrifier légè- rement la surface ( 42) de l'insert ( 40), ou encore effectuer un trai- tement de surface approprié. La mise en place de ces inserts, leur solidarisation avec le métal de la matrice et leur usinage avec la précision désirée, peuvent tre réalisés par toutes méthodes convenables bien connues de l'hom- me de l'art - Dans le cas du présent exemple, -'insert ( 39)-a été réalisé en acier et l'insert ( 40) en carbure de tungstène. En utilisant une matrice ainsi réalisée, montée de la façon décrite précédemment et représentée figure 1, on a constaté que, au cours de l'expansion, le tube ( 1) était maintenu par la pression interne en appui sur la surface cylindrique ( 41) de l'insert ( 39) sans aucun glissement Au contraire, au niveau de la surface cylindrique ( 42)de l'insert ( 40), on observait un glissement de plusieurs mm du tube le long de l'axe vers l'intérieur de la matrice au moment de l'expansion. La longueur L du tube qui avait été ajustée à 500 mm avant expansion n'avait pas varié après expansion. Dans certains cas, comme cela a été indiqué plus haut, on peut se dispenser de mettre en place des inserts-et se contenter d'effectuer, au niveau des zones d'entrée de la matrice, un traitement de surface différent Il suffit, en fait, d'obtenir une différence significati- ve du coefficient de frottement de l'une des portées par rapport à l'autre. c-. D'autres modes de réalisation du dispositif suivant l'invention peu- vent être envisagés qui font également l'objet de l'invention. Il est possible, en particulier, de réaliser une matrice ne présen- tant pas de plan de-joint axial, mais dont au moins l'une des deux zones d'entrée est démontable de façon à permettre l'extraction du tube après expansion. On peut aussi, dans certains cas, envisager de loger dans chacune des gorges ( 21) et ( 22), deux joints toriques côte à côte Il est alors nécessaire d'élargir la zone de profondeur maximale ( 25,26) de chaque gorge, pour permettre cette mise en place. Le dispositif et le 1 procédé de formage en expansion qui viennent d'être décrits peuvent-être utilisés pour le formage de tubes métalli- ques de toute sorte. Ils sont utilisés de façon particulièrement avantageuse pour le forma- -ge de tubes en alliages de zirconium pour les applications nucléaires, tels que les tubes enzircaloy -2 ou 4 Ils s'appliquent aussi au for- mage de tubes en titane allié ou non allié, aciers spéciaux, inoxyda- bles, ou réfractaires ou en tous autres métaux ou alliages. De façon générale, le procédé et le dispositif qui font l'objet de l'invention s'appliquent avantageusement chaque fois qu'il est néces- saire de réaliser, dans des tubes relativement longs, une ou plusieurs zones de diamètre-accru situées à distance des extrémités localisées avec une précision suffisante. De nombreuses modifications peuvent être apportées au dispositif sui- vant l'invention, et à son mode de mise en oeuvre, qui ne sortent pas du domaine de l'invention. 25318 82 REVENDICATIONS I Dispositif pour formage local en expansion d'une zone localisée avec précision dans une partie courante de la paroi d'un tube cylin- drique de grande longueur, caractérisé en ce qu'il comporte une ma- trice tubulaire démontable ( 5) ouverte aux deuxextrémités compre- nant une chambre d'expansion ( 14), dont les dimensions intérieures correspondent à celles de la zone expansée à réaliser, et de part et d'autre de ladite chambre d'expansion deux portées cylindriques ( 12,'13) dont le diamètre intérieur est sensiblement égal au diamètre extérieur initial du tube à expanser ( 1) majoré du jeu nécessaire pour l'engagement du tube ( 1), en ce qu'il comporte d'autre part un mandrin ( 17) logé à l'intérieur du tube ( 1) dans la partie de ce tu- be ( 1) qui se trouve à l'intérieur de la matrice ( 5), ledit mandrin ( 17) étant pourvu d'un conduit intérieur ( 18) permettant d'introdui- re un fluide sous pression dans l'espace annulaire ( 20) compris en- tre le mandrin ( 17) et le tube ( 1), ledit espace annulaire ( 20) étant délimité par des joints d'étanchéité ( 23,24) disposés entre le mandrin ( 17) et le tube ( 1) de part et d'autre de la chambre d'expan- sion ( 14) au niveau des portées cylindriques ( 12,13) de la matrice ( 5), et en ce que ledit mandrin ( 17) porte deux gorges annulaires ( 21,:22) contenant lesdits joints, ces gorges étant chacune de profon- deur variable, avec une profondeur maximale légèrement inférieure au diamètre du joint correspondant et située du c 6 té de l'espace annu- laire ( 20) entre mandrin ( 17) et tube ( 1) et étant chacune de largeur bien supérieure à la profondeur maximale, de sorte que les joints ( 23,24) sont repoussés peu à peu en direction des bords extérieurs des gorges annulaires ( 21,22) et serrés lorsque la pression augmente dans l'espace annulaire. 2 Dispositif suivant la revendication 1, caractérisé en ce que les deux portées cylindriques ( 12,13) de la matrice ( 5) ont des coeffi- cients de frottement différents vis-à-vis de la surface du tube à expanser ( 1). 3 Dispositif suivant la revendication 1 ou 2, caractérisé en ce que chacune des gorges ( 21) contient au moins un joint torique ( 23). -12- 4 Dispositif suivant la revendication 2 ou 3, caractérisé en ce que au moins l'une des deux portées ( 12) de la matrice est consti- tuée par un insert ( 39) réalisé en un matériau présentant un coef- ficient de frottement vis-à-vis de la surface du tube ( 1) différent de celui du matériau de l'autre portée ( 13). Procédé de formage en expansion d'au moins une zone localisée avec précision dans une partie courante de la paroi d'un tube cylin- drique de grande longueur, la distance entre la zone expansée et l'une des extrémités du tube devant être ajustée avec précision, ca- ractérisé en ce que l'on dispose autour du tube ( 1), dans la zone à former, une matrice ( 5) comportant une chambre d'expansion ( 14)' com- prise entre deux portées cylindriques ( 12,13) présentant des coeffi- cients de frottement différents vis-à-vis du tube, la matrice ( 5) étant orientée pa F rapport au tube à former ( 1) de façon que la por- tée ( 12) dont le coefficient de frottement le plus élevé se trouve du côté de l'extrémité ( 33) du tube ( 1) dont on veut maintenir cons- tante la distance par rapport à la matrice ( 5) pendant qu'on effec- tue l'expansion, et en ce que l'on introduit à l'intérieur du tube ( 1), dans la partie de celui-ci qui se trouve à l'intérieur de la ma- trice ( 5), un mandrin ( 17) à travers lequel on introduit un fluide sous pression dans l'espace annulaire ( 20) compris entre le mandrin ( 17) et le tube ( 1), cet espace étant délimité par des joints d'étan- chéité ( 23,24) disposés dans deux gorges annulaires de profondeur va- riable ( 21,22) de part et d'autre de la chambre d'expansion ( 14) au niveau des portées cylindriques ( 12,13) de la matrice ( 5), et en ce que l'on élève la pression du fluide jusqu'à ce que le tube ( 1) se déforme et vienne s'appliquer sur les parois de la chambre d'expan- sion ( 14). 6 Procédé suivant revendication 5, caractérisé en ce que l'on ajus- te, avant expansion, la distance L 1 entre la face d'extrémité ( 34) de la matrice ( 5) et l'extrémité ( 33) du tube ( 1), de façon que, compte tenu de la distance L 2 entre la face d'extrémité ( 34) de la matrice ( 5) et l'origine ( 35) de la zone de raccordement ( 15) à la chambre d'expansion ( 14), on ait la relation: L = 1 +L 2 L étant la distance entre l'extrémité ( 33) du tube ( 1) et l'origine -13( 3) de la zone expansée qu'on se propose de maintenir constante pendant qu'on effectue l'expansion. 7 Application du procédé suivant l'une des revendications 5 ou 6 à la réalisation de tubes de guidage pour barres de contr Sle ou d'arrêt de réacteurs nucléaires.